КОМПОНЕНТ КАТАЛИЗАТОРА, ПРИМЕНЯЕМЫЙ ДЛЯ ПОЛИМЕРИЗАЦИИ ОЛЕФИНОВ, СПОСОБ ЕГО ПОЛУЧЕНИЯ И КАТАЛИЗАТОР, СОДЕРЖАЩИЙ ТАКОЙ КОМПОНЕНТ

1. Способ получения компонента катализатора для полимеризации олефинов, который включает следующие стадии:
(1) растворение галогенида магния в растворяющей системе с образованием гомогенного раствора, и необязательно, добавление соединения С - внутреннего донора электронов в эту смесь, до растворения, в ходе растворения или после растворения;
(2) объединение соединения титана и соосаждающего средства с раствором со стадии (1) с образованием смеси;
(3) медленное нагревание смеси со стадии (2) до температуры от 60 до 110°С, причем соединение D - внутренний донор электронов необязательно добавляют в ходе нагревания или после нагревания, и после достижения заданной температуры смесь перемешивают в течение от 0,5 до 8 ч, затем удаляют маточный раствор путем фильтрации и промывают остаточное твердое вещество инертным растворителем, чтобы получить магний- и титансодержащее твердое вещество; и
(4) один или несколько раз обрабатывают магний- и титансодержащее твердое вещество со стадии (3) соединением титана и необязательным соединением Е - внутренним донором электронов в инертном растворителе, и затем промывают твердое вещество инертным растворителем, чтобы получить компонент катализатора;
где соосаждающее средство представляет собой соосаждающее средство А или комбинацию соосаждающего средства А и соосаждающего средства В, соосаждающее средство А является, по меньшей мере, одним сложным эфиром диола, представленным общей формулой (I)
1
6
1
20
3
20
6
20
7
20
7
20
2
10
10
20
1
2
3
6
1
2n
1
2n
в которой радикалы от R до R и от R до R независимо выбирают из водорода, галогена, необязательно замещенного линейного или разветвленного С-С алкила С-С циклоалкила, С-С арила, С-С алкарила, С-С аралкила, С-С алкенила, и С-С конденсированного арила, при условии, что R и R не означают водород; один или несколько из радикалов от R до R и от R до R необязательно связаны с образованием кольца, и n представляет собой целое число в диапазоне от 0 до 10,
I
II
III
I
II
III
a
b
c
1
10
2
10
3
10
6
10
1
10
3
10
6
10
соосаждающее средство В представляет собой, по меньшей мере, один органический силан, представленный общей формулой (II): R R Si(OR), в которой R и Rнезависимо выбирают из водорода, галогена, необязательно замещенного линейного или разветвленного С-С алкила, С-С алкенила, С-С циклоалкила, С-С арила, и гетероарила, имеющего от 3 до 10 атомов углерода и от 1 до 3 гетероатомов, которые выбирают из N, О и S; R независимо выбирают из C-С алкила, С-С циклоалкила и С-С арила; и где a и b независимо означают целые числа от 0 до 4, с является целым числом от 0 до 4, и (a+b+с)=4.
2. Способ по п.1, в котором соосаждающее средство А выбирают из сложных эфиров диола, представленных общей формулой (III)
1
6
1
2
в которой радикалы от R до R и R-R являются такими, как указано в общей формуле (I) в п.1.
I
II
III
1
8
3
6
6
10
1
10
3. Способ по п.1, в котором в формуле (II), R и R независимо выбирают из C-C алкила, С-С циклоалкила и С-С арила и R означает C-С алкил.
4. Способ по п.1, в котором количество используемого соосаждающего средства А изменяется в диапазоне от 0,001 до 0,3 моль, и количество используемого соосаждающего средства В изменяется в диапазоне от 0 до 0,5 моль в расчете на один моль галогенида магния.
5. Способ по п.2, в котором количество используемого соосаждающего средства А изменяется в диапазоне от 0,001 до 0,3 моль, и количество используемого соосаждающего средства В изменяется в диапазоне от 0 до 0,5 моль в расчете на один моль галогенида магния.
6. Способ по п.3, в котором количество используемого соосаждающего средства А изменяется в диапазоне от 0,001 до 0,3 моль, и количество используемого соосаждающего средства В изменяется в диапазоне от 0 до 0,5 моль в расчете на один моль галогенида магния.
7. Способ по одному из пп.1-6, имеющий, по меньшей мере, один из следующих признаков:
галогенид магния выбирают из дигалогенида магния, водных или спиртовых комплексов дигалогенида магния, производных дигалогенида магния, в которых один атом галогена в дигалогениде магния замещен алкокси- или галогенированной алкоксигруппой, и их смесей;
растворяющая система, используемая на стадии (1), состоит из органического эпоксидного соединения, фосфорорганического соединения и необязательного инертного разбавителя или, в качестве альтернативы, спиртового соединения и необязательного инертного разбавителя, причем спиртовое соединение выбирают из линейного или разветвленного алифатического спирта, имеющего от 1 до 10 атомов углерода, циклоалифатического спирта, имеющего от 3 до 12 атомов углерода, алкарилового спирта, имеющего от 6 до 20 атомов углерода, аралкилового спирта, имеющего от 6 до 20 атомов углерода, и их смесей;
стадию (2) проводят следующим образом: при температуре от -30°С до 60°С, соединение титана объединяют с раствором из стадии (1), и затем туда же добавляют соосаждающее средство с образованием смеси; в качестве альтернативы, соосаждающее средство добавляют в раствор из стадии (1), и затем при температуре от -30°С до 60°С раствор объединяют с соединением титана с образованием смеси;
соединения С, D и Е - внутренние доноры электронов независимо выбирают из сложных эфиров диола, представленных общей формулы (I), алкиловых эфиров алифатических или ароматических одноосновных карбоновых кислот, алкиловых эфиров алифатических или ароматических многоосновных карбоновых кислот, алифатических простых эфиров, циклоалифатических простых эфиров, алифатических кетонов, и их смесей;
в расчете на один моль галогенида магния количество используемого соединения С - донора электронов изменяется в диапазоне от 0 до 3 моль, количество используемых соединений D плюс Е - доноров электронов изменяется в диапазоне от 0 до 5 моль, и количество используемых соединений C+D+E - доноров электронов изменяется в диапазоне от 0 до 5 моль;
n
4-n
1
20
соединения титана, используемые на стадии (2), и соединения титана, используемые на стадии (4), являются одинаковыми или различными, и они имеют общую формулу TiX(OR), в которой R независимо представляет собой C-C гидрокарбильную группу, Х независимо означает галоген, и n= от 1 до 4; и
в расчете на один моль галогенида магния количество соединения титана, используемого на стадии (2), изменяется в диапазоне от 1,5 до 50 моль, и общее количество соединения титана, используемого на стадии (2) и стадии (4), изменяется в диапазоне от 2 до 150 моль.
8. Способ по п.1, в котором растворяющая система, используемая на стадии (1), состоит из органического эпоксидного соединения, фосфорорганического соединения и необязательного инертного разбавителя,
где органическое эпоксидное соединение содержит, по меньшей мере, одно из алифатических эпоксидных соединений и диэпоксидных соединений, галогенированных алифатических эпоксидных соединений и диэпоксидных соединений, глицидилового простого эфира, и внутреннего простого эфира, имеющего от 2 до 8 атомов углерода;
где фосфорорганическое соединение содержит, по меньшей мере, один из гидрокарбильных эфиров ортофосфорной кислоты, галогенированных гидрокарбильных эфиров ортофосфорной кислоты, гидрокарбилъных эфиров фосфорной кислоты и галогенированных гидрокарбильных эфиров фосфорной кислоты;
где необязательный инертный разбавитель выбирают из гексана, гептана, октана, декана, бензола, толуола, ксилола, 1,2-дихлорэтана, хлорбензола и других углеводородных и галогенированных углеводородных растворителей; и
где в расчете на один моль галогенида магния количество используемого органического эпоксидного соединения изменяется в диапазоне от 0,2 до 10 моль; количество используемого фосфорорганического соединения изменяется в диапазоне от 0,1 до 3 моль; и количество инертного разбавителя, если он используется, изменяется в диапазоне от 0,1 до 10 л на моль галогенида магния.
9. Способ по п.1, в котором растворяющая система, используемая на стадии (1), состоит из спиртового соединения и необязательного инертного разбавителя, причем спиртовое соединение выбирают из линейного или разветвленного алифатического спирта, имеющего от 1 до 10 атомов углерода, циклоалифатического спирта, имеющего от 3 до 12 атомов углерода, алкарилового спирта, имеющего от 6 до 20 атомов углерода, аралкилового спирта, имеющего от 6 до 20 атомов углерода, и их смесей, причем количество используемого спирта находится в диапазоне от 2,0 до 6,0 моль, в расчете на один моль галогенида магния.
10. Способ по п.1, в котором соединения С, D и Е - внутренние доноры электронов независимо выбирают из фталатов, малонатов, сукцинатов, глутаратов, пивалатов, адипинатов, себацинатов, малеатов, нафталиндикарбоксилатов, тримеллитатов, бензол-1,2,3-трикарбоксилатов, пиромеллитатов и карбонатов.
11. Компонент катализатора, полученный способом согласно одному из пп.1 -10.
2
12. Катализатор для полимеризации альфа-олефина формулы CH=CHR, в которой R означает водород или алкил, имеющий от 1 до 6 атомов углерода, который содержит продукт взаимодействия следующих компонентов:
1) компонент катализатора по п.11;
2) соединение алкилалюминия в качестве сокатализатора; и
3) необязательно, соединение - внешний донор электронов.
13. Катализатор по п.12, имеющий, по меньшей мере, один из следующих признаков:
n
3-n
1
20
алюминийалкильное соединение означает соединение, представленное общей формулой AlRX, в которой R независимо представляет собой водород или C-C углеводородный радикал; Х независимо означает галоген; и n имеет значение в диапазоне 0<n≤3;
алюминийалкильное соединение используется в таком количестве, что молярное отношение алюминия к титану в твердом компоненте катализатора (1) изменяется в диапазоне от 5 до 5000;
n
4-n
1
20
2
20
3
20
6
20
соединение - внешний донор электронов является кремнийорганическим соединением общей формулы RSi(OR'), где 0<n≤3, R и R' независимо выбирают из необязательно галогенированного C-C алкила, С-С алкенила, С-С циклоалкила, С-С арила, и гетероарила, имеющего от 3 до 10 атомов углерода, и от 1 до 3 гетероатомов, выбраных из N, О и S, и кроме того, R может быть галогеном или водородом; и
соединение - внешний донор электронов - используется в таком количестве, что молярное отношение алюминийалкильного соединения к соединению - внешнему донору электронов - изменяется в диапазоне от 0,1 до 500.
14. Способ полимеризации олефина, содержащий
2
контактирование олефина формулы CH=CHR, где R представляет собой Н или алкил, имеющий от 1 до 6 атомов углерода, необязательно олефина другого типа, чем указанный олефин, в качестве сомономера, и необязательно диена в качестве второго сомономера, с катализатором по п.12 или 13 в условиях полимеризации; и
выделение образовавшегося полимера.